(57)【要約】【課題】本発明の課題は、十分な嵩高性と十分な強度とを兼ね備えると共に、軽量で、ソフトな肌触りや優れた保温性を有する嵩高紡績糸を提供することにある。【解決手段】本発明に係る嵩高紡績単糸は、以下（１）から（３）の特性値を全て満たす嵩高紡績単糸である。（１）嵩高性が１３．５ｃｍ３/ｇ以上２５．０ｃｍ３/ｇ以下である。（２）単位強度あたりの伸び率が７．７８％／Ｎ以上２５．６％／Ｎ以下である。（３）引張破断時の最大強度を嵩高性の値で除した値が０．０８Ｎ／（ｃｍ3／ｇ）以上０．１９Ｎ／（ｃｍ3／ｇ）以下である。【選択図】図１
2011208342.tif 000002
【特許請求の範囲】
【請求項１】
獣毛繊維よりなる嵩高紡績単糸であって、下記（１）から（３）の特性値を全て満たす嵩高紡績単糸。
（１）嵩高性が１３．５ｃｍ3/ｇ以上２５．０ｃｍ3/ｇ以下である。
（２）単位強度あたりの伸び率が７．７８％／Ｎ以上２５．６％／Ｎ以下である。
（３）引張破断時の最大強度を嵩高性の値で除した値が０．０８Ｎ／（ｃｍ3／ｇ）以上０．１９Ｎ／（ｃｍ3／ｇ）以下である。
【請求項２】
請求項１に記載の嵩高紡績単糸を撚り合せて得られる、嵩高性撚り糸。
【請求項３】
撚り方向が前記嵩高紡績単糸の撚り方向の逆方向である
請求項２に記載の嵩高性撚り糸。
【請求項４】
請求項１に記載の嵩高紡績単糸、および、請求項２または請求項３に記載の嵩高性撚り糸の少なくとも一方の糸を含む嵩高布帛。
【発明の詳細な説明】
【技術分野】
【０００１】
本発明は、嵩高獣毛紡績単糸、嵩高性撚り糸および嵩高布帛に関する。
【背景技術】
【０００２】
過去に「複数の毛羽の少なくとも一部の毛羽の先端を集束部に撚込むことにより、その毛羽をループ状にして、軽くて膨らみのある嵩高紡績糸を製造する方法（例えば、特開平０８−１００３４１号公報等参照）」や「バックローラの直前にトランペットを設け、バックローラとミドルローラとの間にデバイダを設け、ミドルローラとフロントローラの間にコレクタを設け、そのような紡績機に複数本のスライバを平行に供給することにより、強伸度が大きく膨らみのある糸を製造する方法」（例えば、特開平０８−３３７９３２号公報等参照）が提案されている。
【先行技術文献】
【特許文献】
【０００３】
【特許文献１】特開平０８−１００３４１号公報
【特許文献２】特開平０８−３３７９３２号公報
【発明の概要】
【発明が解決しようとする課題】
【０００４】
ところで、現在、軽量で、ソフトな肌触りや優れた保温性を有する獣毛繊維よりなる嵩高紡績布帛が衣服等に利用され、一般消費者に好評を博している。
【０００５】
しかし、上述の嵩高紡績布帛に用いられる嵩高紡績糸は、嵩高性を付与することにより糸抜けが起こりやすくなる。糸抜けとは、例えば、羊毛繊維を紡績加工した場合、紡績糸の嵩高性を重視し、嵩高性を上げていくことにより、羊毛繊維同士の絡み合いが小さくなり、紡績糸を引っ張った場合に小さい力で絡み合っていた繊維が解れ、繊維が抜けてしまう現象をいう。したがって、当然ながら、糸抜けが多い程、その紡績糸の強度が低下する。このため、現在、十分な嵩高性と十分な強度とを兼ね備える嵩高紡績糸を製造することは極めて難しいと思われる。
【０００６】
本発明の課題は、十分な嵩高性と十分な強度とを兼ね備えると共に、軽量で、ソフトな肌触りや優れた保温性を有する嵩高紡績糸を提供することにある。
【課題を解決するための手段】
【０００７】
本発明の第１局面に係る嵩高紡績単糸は、獣毛繊維よりなる嵩高紡績単糸であって、下記（１）から（３）の特性値を全て満たす。
（１）嵩高性が１３．５ｃｍ3/ｇ以上２５．０ｃｍ3/ｇ以下である。
（２）単位強度（１ニュートン（Ｎ））あたりの伸び率が７．７８％／Ｎ以上２５．６％／Ｎ以下である。
（３）引張破断時の最大強度を嵩高性の値で除した値が０．０８Ｎ／（ｃｍ3／ｇ）以上０．１９Ｎ／（ｃｍ3／ｇ）以下である。
この嵩高紡績単糸は、汎用的に使用される糸番手２１から２５番手において好適に利用することができる。なお、ここでいう糸番手とは羊毛番手を示し、番手を表す数字は１ｇあたりの長さ（ｍ）を示す。また、このような特性を有する嵩高紡績単糸は、衣料品の幅広い分野において利用することができる。
また、このような嵩高紡績単糸は、例えば、糸番手を２１番手以上２５番手以下の糸番手とする場合、撚り数を３８０から６９０回／ｍに設定することにより得られる。
【０００８】
なお、糸番手が２１番手以上２５番手以下の糸番手に設定される場合、撚り数が３８０回／ｍより少ないと、嵩高性は改良されるが、糸抜けが起こりやすく、抗ピリング性（抗ピリング性とは、獣毛が外部摩擦等によって、いわゆる毛玉になり難い性質のことをいう。）の低下や衣料品としての耐久性に乏しくなり好ましくない。また、撚り数が６９０回／ｍより多いと、紡績糸の繊維同士の絡み合いが強くなり、引張強度が向上し、糸抜けは起こりにくくなるが、繊維同士が締め付けられる状態になるため、嵩高性が得られにくく、好ましくない。
【０００９】
本発明において、嵩高性が１３．５ｃｍ３／ｇより低いと、嵩高紡績単糸から得られる嵩高布帛等の風合いや保温性が低下する。一方、嵩高性が２５．０ｃｍ３／ｇより高いと、嵩高布帛の抗ピリング性が悪くなり好ましくない。なお、本発明において、嵩高性は１３．５ｃｍ３／ｇ以上１９．０ｃｍ３／ｇ以下であるのが好ましい。
【００１０】
また、単位強度（１ニュートン（Ｎ））あたりの伸び率が上述の範囲内であると、いわゆる糸抜けが発生しにくい。なお、本発明において、単位強度あたりの伸び率は、１０．０％／Ｎ以上２０．０％／Ｎ以下であるのが好ましく、１０．０％／Ｎ以上１８．０％／Ｎ以下であるのがより好ましい。
【００１１】
また、引張破断時の最大強度を嵩高性の値で除した値が上述の範囲内であると、高い嵩高性によって得られる風合いや保温性を維持しながら高強度の嵩高紡績単糸を得ることができる。なお、本発明において、引張破断時の最大強度を嵩高性の値で除した値は０．０８Ｎ／（ｃｍ３／ｇ）以上０．１５Ｎ／（ｃｍ３／ｇ）以下であるのが好ましい。
【００１２】
なお、ここにいう「獣毛」とは、例えば、羊毛、カシミヤ、モヘヤ、キャメル、アンゴラなどである。これらの中でも、羊毛は、高い吸放湿特性を持ち、染色性が高く、低コストであるなどの優れた特性を持っているため、特に好ましい。
【００１３】
本発明の第２局面に係る嵩高性撚り糸は、第１局面の嵩高紡績単糸を撚り合せて得られる。このような嵩高性撚り糸としては、例えば、嵩高紡績単糸を２本撚り合わせた双糸、双糸と単糸を撚り合わせた三子糸、複数本の単糸を撚り合わせたもの等が挙げられる。さらに、この嵩高性撚り糸は、最終の衣料品の特性を考慮して、合成繊維などと複合して複合糸としてもよい。
【００１４】
なお、嵩高性撚り糸が双糸である場合、下記の特性を満たしていることが好ましい。
（１）単位強度あたりの伸び率が５．０％／Ｎ以上１２．０％／Ｎ以下である。
（２）引張破断時の最大強度を嵩高性の値で除した値が０．１Ｎ／（ｃｍ3／ｇ）以上０．５Ｎ／（ｃｍ3／ｇ）以下である。
上述の特性を全て満たした嵩高性撚り糸（双糸）は、嵩高性を維持したまま引張強度が向上する。このため、このような嵩高性撚り糸（双糸）は、製織、製編加工及びその後の整理加工等において多種多様な加工や処理が可能となる。そして、このような嵩高性撚り糸（双糸）を利用すれば、風合い、保温性、軽量化等に優れた特性を有する衣料品を製造することができる。
【００１５】
本発明の第３局面に係る嵩高性撚り糸は、第２局面に係る嵩高性撚り糸であって、撚り方向が、第１局面に係る嵩高紡績単糸の撚り方向の逆方向である。「嵩高紡績単糸の撚り方向の逆方向にする」とは、例えば、嵩高紡績単糸の撚り方向をＺ方向（時計回り）とした場合、嵩高紡績双糸の撚り方向をＳ方向（反時計回り）に撚り合わせることを意味する。単糸の撚り方向と逆に撚ることにより、嵩高紡績単糸を撚り糸にした場合でも、高い嵩高性が維持される。このため、このような嵩高性撚り糸から得られる嵩高布帛等は、風合いや保温性に優れる。
【００１６】
また、嵩高性撚り糸が双糸である場合、撚り数は、嵩高紡績単糸の撚り数の４０％以上６５％以下であることが好ましい。撚り数が上述の範囲内であると、嵩高性と引張強度のバランスの取れた嵩高紡績双糸を製造することができるからである。
【００１７】
本発明の第４局面に係る嵩高布帛は、第１局面に係る嵩高紡績単糸、および、第２局面または第３局面に係る嵩高性撚り糸の少なくとも一方の糸を含む。なお、ここにいう「布帛」とは、例えば、織物や、編物（ニット）、不織布などである。これらの布帛は、例えば、起毛、ヒートセット、染色、撥水加工、抗菌、あるいは煮絨，洗縮絨等の各種の整理加工を付加することによって、軽量で防縮性、抗ピリング性の優れた布帛を得ることができる。
【００１８】
また、このような嵩高布帛を圧縮加工すると、軽量で防縮性、抗ピリング性の優れた圧縮布帛が得られる。圧縮加工方法としては、例えば、煮絨、洗縮絨、乾絨、釜蒸絨等が挙げられる。なお、これらの方法には、通常、洗縮絨機等が用いられる。
【発明の効果】
【００１９】
本発明に係る嵩高紡績糸や嵩高性撚り糸は、十分な嵩高性と強度とを兼ね備えると共に軽量で、ソフトな肌触りや優れた保温性を有している。ここでいう軽量とは、本発明の嵩高紡績糸の糸番手とほぼ同じ外径（紡績糸の太さ）を有する一般的な羊毛紡績糸と比較した場合の重量差を示す。すなわち、本実施例で作製した２４番手の嵩高紡績糸の外径は一般的な羊毛紡績糸の２０番手とほぼ同じであり、これらの紡績糸を用いて打込み本数が同じ織物を製作した場合には、織物の厚みや目の詰まりの状態は、ほぼ同じに製織されるが、単位面積あたりの重量は本発明の嵩高紡績糸の２４番手を使用した織物の方が１７〜２０％程度軽くなり、純羊毛製品は重いという先入観を払拭でき新規な羊毛衣料製品を提供できる。このため、本発明に係る嵩高紡績糸や嵩高性撚り糸を利用して布帛を作製すれば、堅牢かつ軽量で、ソフトな肌触りや優れた保温性を有する嵩高布帛を提供することができる。
【図面の簡単な説明】
【００２０】
【図１】本発明の実施の形態に係るリング紡績装置の模式的概略図である。
【図２】本発明の実施の形態に係るリング紡績装置に設けられるネップローラ対の斜視図および断面図である。
【発明を実施するための形態】
【００２１】
本発明の実施の形態に係る嵩高紡績単糸の製造方法について以下に記述する。
本発明の実施の形態に係る嵩高紡績単糸の製造方法では、図１に示されるリング紡績装置２０に獣毛スライバＳが供給されることにより嵩高紡績単糸が作製される。
【００２２】
上述のリング紡績装置２０は、図１に示されるように、主に、牽伸機構２５、ネップローラ対Ｎおよび撚り機構２６から構成されている。以下、リング紡績装置２０の各構成要素について詳述する。
【００２３】
＜リング紡績装置の各構成要素＞
（１）牽伸機構
牽伸機構２５は、図１に示されるように、主に、バックローラ１、エプロン３及びフロントローラ４から構成されている。なお、エプロン３には、ミドルローラ２が含まれている。
【００２４】
この牽伸機構２５では、バックローラ１、ミドルローラ２、フロントローラ４の回転速度がバックローラ１、ミドルローラ２、フロントローラ４の順に速くなっている（バックローラ１の回転速度が最も遅く、フロントローラ４の回転速度が最も速い）。この速度差により獣毛スライバＳが牽伸される。なお、通常、バックローラ１、エプロン３、フロントローラ４における獣毛スライバＳの牽伸率は、８〜２５倍である。
【００２５】
また、この牽伸機構２５では、従来のリング紡績装置の牽伸機構と同様に、獣毛スライバＳ中の単繊維がバックローラ１とミドルローラ２との間、ミドルローラ２とフロントローラ４との間で切断されることのないように、バックローラ１とミドルローラ２との間隔、及び、ミドルローラ２とフロントローラ４との間隔が獣毛スライバＳの最大繊維長以上に設定されている。
（２）ネップローラ対
ネップローラ対Ｎは、図１に示されるように、主に、トップローラ６およびベースローラ５から構成されている。
【００２６】
トップローラ６には、図２に示されるように、幅方向中央部付近に、表面に開口する独立溝２１が複数形成されている。なお、これらの独立溝２１は、図２に示されるように、３列に所定の間隔をあけて整列されて設けられており、トップローラ６の全周に亘って形成されている。なお、このトップローラ６としては、従来のリング紡績装置にそのまま取り付けができるように、直径４０ｍｍ〜６０ｍｍ、幅５０ｍｍ程度のサイズのものを使用するのが好ましい。また、トップローラ６は、単繊維を確実に把持するためにゴム材料で覆われているのが好ましい。また、そのゴム材料の硬度は、耐久性及び把持力などの面から６０度から８０度の範囲のものが好ましく、６５度から７５度の範囲がより好ましい。
ベースローラ５は金属製であるのが好ましい。また、ベースローラ５は、繊維を確実に把持するためにフリューデッド構造とされることが好ましい。
【００２７】
また、ネップローラ対Ｎとフロントローラ４との芯間隔（ゲージ）は、獣毛スライバＳの平均繊維長よりも短く設定されている。このため、このネップローラ対Ｎでは、獣毛スライバＳを構成する各単繊維の殆どは、フロントローラ４およびネップローラ対Ｎのいずれか一方に把持された状態か、あるいは両方に把持された状態で移動していくことになる。また、フロントローラ４とネップローラ対Ｎの両方に把持された単繊維は、フロントローラ４の圧接力がネップローラ対Ｎのそれよりも高いことから、フロントローラ４の周速度と同じ速度で移動することになる。また、ネップローラ対Ｎの周速度は、フロントローラ４の周速度より高く設定されている。なお、フロントローラ４の周速度を１とすると、ネップローラ対Ｎの周速度は１．２〜２．０程度に設定される。また、ネップローラ対Ｎのベースロール５とトップロール６の圧接力は、フロントローラ４の圧接力よりも低く設定されている。
（３）撚り機構
撚り機構２６は、図１に示されるように、主に、リング７及びスピンドル９から構成されている。
リング７は、ネップローラ対Ｎから送られてくる嵩高獣毛繊維束に撚りをかけて嵩高紡績単糸８を得るための部材である。
スピンドル９は、ボビンＢを回転させて、ボビンＢに嵩高紡績単糸８を巻き取らせるものである。
＜嵩高紡績単糸の製造過程＞
【００２８】
そして、このリング紡績装置２０では、獣毛スライバＳがバックローラ１、エプロン３、フロントローラ４、ネップローラ対Ｎを順次通過して牽伸されることによって、獣毛スライバＳが順次細くなり獣毛繊維束となる。そして、この獣毛繊維束は、ネップローラ対Ｎを通過する際、トップローラ６の独立溝２１を通り、嵩高加工される。そして、この嵩高加工された獣毛繊維束は、スピンドル９の回転によって撚りがかけられ嵩高紡績単糸８としてボビンＢに巻き取られる。
＜嵩高加工原理＞
嵩高加工の原理については完全には解明されていないが、以下の通りであると推察される。
【００２９】
上述のようにトップローラ６には、独立溝２１が形成されている。このため、獣毛繊維束がネップローラ対Ｎを通過するとき、トップローラ６には、周期的にベースロール５と接触しない部分（以下「局部的非接触部）と称する）が生じる。
【００３０】
また、上述したように、ネップローラ対Ｎの周速度は、フロントローラ４の周速度の１．２〜２．０倍に設定されている。このため、フロントローラ４で把持されていない獣毛スライバＳ中の単繊維はネップローラ対Ｎの周速度に基づきネップローラ対Ｎから送り出される。
【００３１】
その結果、ネップローラ対Ｎでは、局部的非接触部を移動する単繊維と、接触部を移動する単繊維とがそれぞれの速度で送り出されることになり、局部的非接触部を移動する単繊維は、接触部を移動する単繊維にわずかに遅れる。そして、この遅れた部分がネップロール対Ｎから送り出されると、芯糸となり、早く送り出された単繊維が芯糸の外側に巻き付けられる。
【００３２】
したがって、このリング紡績装置２０のネップローラ対Ｎの繊維流れ方向下流側において製造中の嵩高獣毛単糸を観察すると、トップローラ６の独立溝２１の影響を受けない単繊維の毛羽が芯糸、すなわち「フロントローラ４の周速度と同じ速度で移動しない単繊維の束」に巻きついている現象を確認することができる。
＜実施例＞
以下、実施例及び比較例を示して本発明をさらに詳細に説明する。
【実施例１】
【００３３】
図１に示されるリング紡績装置２０に羊毛繊維１００％のスライバ（平均繊維長７４．９ｍｍ、最大繊維長１５０ｍｍ、繊度１９．５μｍ）を供給し、撚り数３８０回／ｍの２１番手の嵩高紡績単糸を作製した。
【００３４】
なお、本実施例では、トップローラ６の独立溝２１の形状を円周方向に沿って長細の長方形とし、そのサイズを長さ４ｍｍ、幅１．５ｍｍ、深さ３ｍｍとした。そして、このような形状の独立溝２１をトップローラ６に１８個設けた。なお、このトップローラ６の外径は、４７ｍｍであった。また、本実施例では、フロントローラ４の圧接力を８ｋｇ／ｃｍ２に、ネップローラ対の圧接力を１ｋｇ／ｃｍ２に設定した。また、本実施例では、フロントローラ４とネップローラ対Ｎの周速度比を１．５９に設定した。なお、フロントローラ４とネップローラ対Ｎの周速度比は、フロントローラ４の周速度をネップローラ対Ｎの周速度で割ることにより算出される。また、本実施例では、ネップローラ対Ｎとフロントローラ４との芯間隔（ゲージ）を５０ｍｍ（羊毛繊維の繊維長よりも短い）に設定した。また、本実施例において、牽伸機構におけるドラフト率を１４とした。
上記のような条件下で得られた嵩高紡績単糸の評価を下記要領で行った。結果を表１に示す。
（１）嵩高性の測定
ＪＩＳ  Ｌ  １０９５Ａ法に従って、嵩高紡績単糸の嵩高性を測定したところ、本実施例に係る嵩高紡績単糸の嵩高性は、１７．１ｃｍ３／ｇであった。
（２）引張強度及び伸び率の測定
全自動単糸強力試験機ＳＴ−２０００（敷島テクノ株式会社製）を用いて嵩高紡績単糸の引張強度及び引張伸び率を測定した。なお、測定条件はＪＩＳ  Ｌ  １０９５Ａ法に従って行った。また、単位強度あたりの伸度は、下記式から算出した。
単位強度あたりの伸度（％／Ｎ）＝破断時の伸び率（％）／破断時最大強度（Ｎ）
なお、本実施例に係る嵩高紡績単糸の引張強度は１．６２Ｎであり、伸び率は２６．０％であり、単位強度あたりの伸度は１６．０％／Ｎであった。また、引張破断時の最大強度を嵩高性の値で除した値は０．０９５Ｎ／（ｃｍ3／ｇ）であった。
【実施例２】
【００３５】
撚り数５７０回／ｍの２４番手の嵩高紡績単糸を作製した以外は、実施例１と同様にして嵩高紡績単糸を作製し、その物性測定を行った。結果を表１に示す。
なお、本実施例に係る嵩高紡績単糸の嵩高性は１４．１ｃｍ３／ｇであり、引張強度は１．６２Ｎであり、伸び率は２７．４％であり、単位強度あたりの伸度は１６．９％／Ｎであり、引張破断時の最大強度を嵩高性の値で除した値は０．１１５Ｎ／（ｃｍ3／ｇ）であった。
【実施例３】
【００３６】
撚り数３８０回／ｍの２４番手の嵩高紡績単糸を作製した以外は、実施例１と同様にして嵩高紡績単糸を作製し、その物性測定を行った。結果を表１に示す。
なお、本実施例に係る嵩高紡績単糸の嵩高性は１８．１ｃｍ３／ｇであり、引張強度は１．５４Ｎであり、伸び率は２７．１％であり、単位強度あたりの伸度は１７．６％／Ｎであり、引張破断時の最大強度を嵩高性の値で除した値は０．０８５Ｎ／（ｃｍ3／ｇ）であった。
【実施例４】
【００３７】
撚り数６９０回／ｍの２４番手の嵩高紡績単糸を作製した以外は、実施例１と同様にして嵩高紡績単糸を作製し、その物性測定を行った。結果を表１に示す。
なお、本実施例に係る嵩高紡績単糸の嵩高性は１３．６ｃｍ３／ｇであり、引張強度は１．９６Ｎであり、伸び率は２５．２％であり、単位強度あたりの伸度は１２．９％／Ｎであり、引張破断時の最大強度を嵩高性の値で除した値は０．１４４Ｎ／（ｃｍ3／ｇ）であった。
【実施例５】
【００３８】
撚り数４６０回／ｍの２４番手の嵩高紡績単糸を作製した以外は、実施例１と同様にして嵩高紡績単糸を作製し、その物性測定を行った。結果を表１に示す。
なお、本実施例に係る嵩高紡績単糸の嵩高性は１６．６ｃｍ３／ｇであり、引張強度は１．５８Ｎであり、伸び率は２７．２％であり、単位強度あたりの伸度は１７．２％／Ｎであり、引張破断時の最大強度を嵩高性の値で除した値は０．０９５Ｎ／（ｃｍ3／ｇ）であった。
【実施例６】
【００３９】
実施例１で作製した２１番手の嵩高紡績単糸（下撚３８０回／ｍ，Ｚ撚り）２本を、合糸機を用いて単糸の撚り数の５３％にあたる上撚２００回／ｍ、Ｓ撚りで撚り合わせて２／２１番手の嵩高紡績双糸を作製し、その物性測定を実施例１と同様の方法で行った。結果を表２に示す。
なお、本実施例に係る嵩高紡績双糸の嵩高性は１６．８ｃｍ３／ｇであり、引張強度は４．３０Ｎであり、伸び率は２２．５％であり、単位強度あたりの伸度は５．２％／Ｎであり、引張破断時の最大強度を嵩高性の値で除した値は０．２５６Ｎ／（ｃｍ3／ｇ）であった。
【実施例７】
【００４０】
実施例２で作製した２４番手の嵩高紡績単糸（下撚５７０回／ｍ，Ｚ撚り）２本を、合糸機を用いて単糸の撚り数の６３％にあたる上撚３６０回／ｍ、Ｓ撚りで撚り合わせて２／２４番手の嵩高紡績双糸を作製し、その物性測定を実施例１と同様の方法で行った。結果を表２に示す。
なお、本実施例に係る嵩高紡績双糸の嵩高性は１２．３ｃｍ３／ｇであり、引張強度は４．２７Ｎであり、伸び率は３１．１％であり、単位強度あたりの伸度は７．３％／Ｎであり、引張破断時の最大強度を嵩高性の値で除した値は０．３４７Ｎ／（ｃｍ3／ｇ）であった。
【実施例８】
【００４１】
実施例３で作製した２４番手の嵩高紡績単糸（下撚３８０回／ｍ，Ｚ撚り）２本を、合糸機を用いて単糸の撚り数の５３％にあたる上撚２００回／ｍ、Ｓ撚りで撚り合わせて２／２４番手の嵩高紡績双糸を作製し、その物性測定を実施例１と同様の方法で行った。結果を表２に示す。
なお、本実施例に係る嵩高紡績双糸の嵩高性は１７．８ｃｍ３／ｇであり、引張強度は４．２６Ｎであり、伸び率は２３．８％であり、単位強度あたりの伸度は５．６％／Ｎであり、引張破断時の最大強度を嵩高性の値で除した値は０．２３９Ｎ／（ｃｍ3／ｇ）であった。
【実施例９】
【００４２】
実施例５で作製した２４番手の嵩高紡績単糸（下撚４６０回／ｍ，Ｚ撚り）２本を、合糸機を用いて単糸の撚り数の４３％にあたる上撚２００回／ｍ、Ｓ撚りで撚り合わせて２／２４番手の嵩高紡績双糸を作製し、その物性測定を実施例１と同様の方法で行った。結果を表２に示す。
なお、本実施例に係る嵩高紡績双糸の嵩高性は１４．７ｃｍ３／ｇであり、引張強度は４．３０Ｎであり、伸び率は２７．０％であり、単位強度あたりの伸度は６．３％／Ｎであり、引張破断時の最大強度を嵩高性の値で除した値は０．２９３Ｎ／（ｃｍ3／ｇ）であった。
【実施例１０】
【００４３】
１８ゲージの編機を用いて、実施例３で作製した２４番手の嵩高紡績単糸（３８０回／ｍ，Ｚ撚り）から天竺編みの編地を作製した。また、その２４番手とほぼ同じ外径（太さ）の標準的な２０番手の紡績単糸（４４０回／ｍ，Ｚ撚り）から同様の天竺編みの編地を製作した。両編地の有効巾１４０ｃｍ、長さ１００ｃｍ当りの重さを測定した結果、前者の重さは３９５ｇ／ｍであり、後者の重さは４７４ｇ／ｍであった。このように、両編地を比較した場合、厚みや目視による外観などはほとんど変化のない編地であっても、本実施例の紡績糸で製編した編地は、約１７％軽い。
（比較例１）
【００４４】
撚り数を２００回／ｍに変更した以外は、実施例２と同様にして嵩高紡績単糸を作製し、実施例１と同様にしてその物性測定を行った。結果を表１に示す。
なお、本比較例に係る嵩高紡績単糸の嵩高性は２４．１ｃｍ３／ｇであり、引張強度は１．１２Ｎであり、伸び率は２９．４％であり、単位強度あたりの伸度は２６．３％／Ｎであり、引張破断時の最大強度を嵩高性の値で除した値は０．０４６Ｎ／（ｃｍ3／ｇ）であった。また、得られた嵩高紡績単糸は、引っ張ると糸抜けが起こりやすかった。
（比較例２）
【００４５】
撚り数を８００回／ｍに変更した以外は、実施例２と同様にして紡績単糸を作製し、実施例１と同様にしてその物性測定を行った。結果を表１に示す。
なお、本比較例に係る嵩高紡績単糸の嵩高性は１１．１ｃｍ３／ｇであり、引張強度は２．１３Ｎであり、伸び率は２２．０％であり、単位強度あたりの伸度は１０．３％／Ｎであり、引張破断時の最大強度を嵩高性の値で除した値は０．１９２Ｎ／（ｃｍ3／ｇ）であった。また、得られた嵩高紡績単糸は、引張強度は高かったが、十分な嵩高性が得られなかった。
（参考例）
【００４６】
参考例として、標準的なリング紡績機（図１においてネップロール対、符号５、６の機構を取り外した装置）を使用して実施例１のスライバを用い、撚り回数５７０回／ｍの２４番手の紡績糸を作製した。この紡績糸の引張強度は３．６３Ｎであり、伸び率は３５．４％であり、嵩高性は５．５ｃｍ３／ｇであり、単位強度あたりの伸び率は９．８％／Ｎであり、引張破断時の最大強度を嵩高性の値で除した値は０．６６０Ｎ／（ｃｍ３／ｇ）であった。このリング紡績機を利用して十分な引張強度を有する紡績糸を製作することができたが、紡績糸の嵩高性が低く、本発明で得られる堅牢かつ軽量で保温性が高く肌触りの良い嵩高布帛を得ることはできなかった。
【００４７】
【表１】
2011208342.tif 000003
【００４８】
【表２】
2011208342.tif 000004
【産業上の利用可能性】
【００４９】
本発明に係る嵩高紡績単糸、嵩高性撚り糸は、十分な嵩高性と十分な強度とを兼ね備えると共に、軽量で、ソフトな肌触りや優れた保温性を有しており、堅牢かつ軽量で、ソフトな肌触りや優れた保温性を有する衣類の素材として有用である。
【符号の説明】
【００５０】
１      バックローラ
２      ミドルローラ
３      エプロン
４      フロントローラ
５      ネップローラ対のベースローラ
６      ネップローラ対のトップローラ
７      リング
８      嵩高紡績単糸
９      スピンドル
２０      リング紡績装置（嵩高紡績糸の製造装置）
２１      独立溝
２５      牽伸機構
２６      撚り機構
Ｎ      ネップローラ対
Ｓ      スライバ（繊維群）
Ｂ      ボビン
【図１】
2011208342.tif 000005
【図２】
2011208342.tif 000006